ВЯЗКОУПРУГИЕ ПОВЕРХНОСТНО-АКТИВНЫЕ БУФЕРНЫЕ ЖИДКОСТИ
VISCOELASTIC SURFACE-ACTIVE SPACER FLUIDS

Область техники
Настоящее изобретение относится к буферным жидкостям, которые используются при операциях цементирования в нефтяных и газовых скважинах и тому подобных. В частности, настоящее изобретение относится к использованию вязкоупругих поверхностно-активных веществ.
Предыстория
При бурении скважин, таких как нефтяные или газовые скважины, буровой раствор, широко известный как “mud” (буровой глинистый раствор), циркулирует по скважине и содействует удалению выбуренной породы, стабилизации стенок скважины и уравновешиванию давления флюидов в пласте вокруг скважины. В различные моменты времени в ходе бурения скважины и после окончания бурения обсадные трубы скважины цементируются в скважине. Это достигается путем размещения обсадных труб в скважине и закачиванием цементного раствора вниз по обсадным трубам с поверхности и вверх по кольцевому пространству между обсадными трубами и стенками скважины, где ему дают возможность разместиться и укрепить обсадную колонну и обеспечить зональную изоляцию.
При операциях цементирования буровой раствор, остающийся в скважине, должен быть откачан до закачивания цемента для улучшения схватывания цемента с обсадными трубами и стволом скважины. Откачивание обычно производится путем прокачивания химической промывочной жидкости с растворами поверхностно-активных веществ через скважину. После этого через скважину прокачивается буферная жидкость для замещения бурового раствора до поступления цементного раствора. У буферной жидкости должен быть специфический реологический профиль для замещения бурового раствора и химической промывочной жидкости и для несения частиц, остающихся в скважине. Так как буферная жидкость вступает в контакт как с буровым раствором, так и с цементом, она должна иметь определенную совместимость с обоими материалами. Со стороны бурового раствора, флюид буферной жидкости должен быть совместим с частицами бурового раствора, соляным раствором (рассолом) и растворителями. Со стороны цемента, флюид буферной жидкости должен выдерживать высокий уровень pH, кальция и других цементирующих добавок. Сама по себе буферная жидкость также должна иметь способность к утяжелению соляными растворами или твердыми утяжелителями, чтобы выдерживать гидростатическое давление в скважине.
Вязкоупругие поверхностно-активные вещества (ПАВ) предлагались ранее для жидкостей для обработки скважины, в частности, в области гидравлического разрыва пласта. Они также предлагались и для других областей использования, касающихся контролируемого перемещения измельченных материалов. Примеры таких предлагаемых областей использования можно найти в патенте США US 6435277; патенте США US 6482866; патентной заявке WO 2005/014975 и в патентной заявке WO 2007/119211, которые раскрывают добавки для вязкоупругих поверхностно-активных текучих сред и способы обработки месторождений нефти, включающие введение вязкоупругого поверхностно-активного вещества, блок-сополимера поли-этиленгликоль-пропиленгликоль и полинафталинсульфоната. Дальнейшие аспекты использования вязкоупругих поверхностно-активных веществ можно найти в 'Expanding Applications for Viscoleastic Surfactants', Oilfield Review Winter 2004/2005.
WO 2004/057155 описывает способ гидравлического разрыва подземных пластов, включающий закачивание водного флюида, включающего вязкоупругое поверхностно-активное вещество и полимерную добавку.
US 2003/221832 предлагает заполняющий флюид для использования между гидравлическим цементным раствором и буровым раствором. Тем не менее, не упоминается об использовании вязкоупругого флюида.
Сущность изобретения
Первый аспект настоящего изобретения относится к буферной жидкости для использования в операции цементирования нефтяной скважины, включающей водный раствор вязкоупругого поверхностно-активного вещества.
Вязкоупругое поверхностно-активное вещество может включать амфотерное поверхностно-активное вещество, которое обычно содержится в количестве менее 5%. В предпочтительном варианте осуществления изобретения, амфотерное поверхностно-активное вещество имеет бетаиновую структуру
где R является углеводородной группой, которая может быть разветвленной или линейной, ароматической, алифатической или олефиновой и содержать от 14 до 26 атомов углерода и, возможно, содержать амин; n=2÷4; и p=1÷5; и их смеси.
Буферная жидкость может также включать амфифильный полимер в качестве реологического усиливающего агента. Реологичекий усиливающий агент может включать блок-сополимер полипропиленгликоля и полиэтиленгликоля; и полинафталинсульфонат. Реологический усиливающий агент обычно содержится в количестве менее 0,02%.
Могут быть добавлены дополнительные компоненты для регулирования плотности буферной жидкости до заранее установленного уровня, например тяжелый соляной раствор, такой как раствор бромида кальция и/или хлорида кальция.
Буферная жидкость дополнительно может включать вспомогательное поверхностно-активное вещество.
Второй аспект настоящего изобретения относится к способу обработки скважины во время операции цементирования, включающему закачку буферной жидкости согласно первому аспекту настоящего изобретения в скважину перед цементным раствором для цементирования скважины.
Закачке буферной жидкости может либо предшествовать химическая промывка, либо она может быть закачена в скважину без химической промывки, предшествующей закачиванию буферной жидкости.
Предпочтительно, цементный раствор следует незамедлительно за буферной жидкостью.
Буферная жидкость может быть замешана в периодическом режиме или смешана в процессе, а также может быть как вспененной, так и не вспененной.
Дальнейшие аспекты настоящего изобретения будут понятны из последующего описания.
Краткое описание чертежей
На фигуре 1 показан график изменения вязкости от температуры для одного из вариантов осуществления изобретения в присутствии регулятора плотности; и
на фигуре 2 показан график изменения вязкости от температуры для варианта осуществления изобретения при другом pH.
Путь (и) осуществления изобретения
Один особенно предпочтительный вариант осуществления изобретения может быть основан на существующих в настоящее время составах для гидравлического разрыва пластов с вязкоупругими ПАВ, использующих амфотерное поверхностно-активное вещество и амфифильный полимер. Амфотерное поверхностно-активное вещество может включать бетаиновую структуру
17
33
21
41
где R является углеводородной группой, которая может быть разветвленной или линейной, ароматической, алифатической или олефиновой и содержать от 14 до 26 атомов углерода и, возможно, содержать амин; n=2÷4; и p=1÷5; и их смеси. Особенно предпочтительными формами данных бетаинов являются R=CH, n=3 и p=1 (BET-O-30); и R=CH, n=3 и p=1 (BET-Е-40).
Амфифильный полимер действует как реологический усиливающий агент и может включать первый компонент в виде блок-сополимера полипропиленгликоля и полиэтиленгликоля; и второй компонент в виде полинафталинсульфоната.
3
Данный состав может обеспечить флюид с вязкоупругими ПАВ, который может быть использован в качестве флюида буферной жидкости при цементировании. Данный состав флюида может быть использован для превращения в гель тяжелых соляных растворов и, таким образом, отвечает требованиям к регулированию давления в скважине и другим требованиям к плотности. На фиг.1 показан график изменения вязкости от температуры для двух областей применения состава согласно варианту осуществления изобретения. В обоих случаях состав включает раствор 4,5% амфотерного поверхностно-активного вещества и 0,015% амфифильного полимера. Линия А показывает изменение вязкости при изменении температуры. Линия В показывает график, соответствующий линии А, в 13 фунт/г (1557,75 кг/м) растворе, который включает бромид кальция и хлорид кальция в качестве регуляторов плотности. Как можно увидеть на фигуре 1, флюид имеет хорошие реологические показатели в тяжелом соляном растворе. Данный состав является также стабильным в базовой окружающей среде (высокое значение pH), как показано на фигуре 2, в которой линия С показывает изменение вязкости в зависимости от температуры при pH 10, а линия D соответствующее изменение при pH 12. Это дает возможность сохранить прочность геля в заполнителе при контакте с цементом. Состав также устойчив к определенной концентрации цементного диспергатора, такого как Daxad.
Добавление амфифильного полимера позволяет флюиду показать хорошее восстановление при деформации сдвига даже при очень низкой концентрации поверхностно-активного вещества (в примерах, данных выше, поверхностно-активное вещество содержится в концентрации менее 5%). Это дает возможность использовать флюид буферной жидкости при низкой концентрации поверхностно-активного вещества и обеспечить более низкую стоимость раствора в большом диапазоне температур.
Как свойства, позволяющие составу настоящего изобретения использоваться в качестве буферной жидкости, так и присутствие поверхностно-активного флюида означает, что он также может быть составлен таким образом, чтобы обеспечивать функцию химической промывки поверхности ствола скважины и обсадной трубы, чтобы достичь лучшего соединения. Один из вариантов осуществления настоящего изобретения включает использование одного флюида для выполнения функции как химической промывки, так и буферной жидкости для упрощения операций во время работы и дальнейшего снижения затрат. В отличие от катионогенных и анионогенных поверхностно-активных веществ, амфотерное поверхностно-активное вещество также обеспечивает повышенную устойчивость к нефти. Данная повышенная устойчивость к нефти может быть усилена использованием вспомогательных поверхностно-активных веществ, которые позволяют буферной жидкости сохранять вязкость при контакте с нефтяным буровым раствором.
При использовании, буферная жидкость может быть получена на поверхности путем замешивания в бетономешалке с последующей закачкой в скважину, или путем смешивания в процессе закачки в скважину. Она может быть получена как во вспененном, так и в не вспененном виде согласно требованиям.
Остальные изменения в пределах объема притязаний изобретения будут очевидны.